(57)【要約】【課題】  鋼箔層に局部的な変形応力が加わっても，該応力を分散させて，鋼箔層に局部的な折り曲げ跡が残ることがない軟質磁性体シートを提供する。【解決手段】  軟質磁性金属箔層の上に表面層２を設け，軟質磁性金属箔層の下に基布層４を設けたことを特徴とする軟質磁性体シート１であり，軟質磁性金属箔層として鋼箔層３を，基布層４として編み物地とすることができ，基布層４の下には粘着層を設けてもよい軟質磁性体シート１である。【選択図】図１
2014129681.tif 000002
【特許請求の範囲】
【請求項１】
軟質磁性金属箔層の上に表面層を設け，軟質磁性体金属箔層の下に基布層を設けたことを特徴とする軟質磁性体シート。
【請求項２】
軟質磁性金属箔層は鋼箔層であることを特徴とする請求項１記載の軟質磁性体シート
【請求項３】
基布層は，編み物地から成ることを特徴とする請求項１又は請求項２記載の軟質磁性体シート。
【請求項４】
基布層の下に粘着層を設けたことを特徴とする請求項１乃至請求項３のいずれかに記載の軟質磁性体シート。
【請求項５】
表面層は塗工紙，樹脂フィルムまたは壁用装飾紙のいずれかから成ることを特徴とする請求項1乃至請求項４のいずれかに記載の軟質磁性体シート。
【発明の詳細な説明】
【技術分野】
【０００１】
本発明は、磁着効果のない壁等の平滑面に貼着することによって，マグネット部材を該壁等に磁着できるようにする軟質磁性体シートに関する。
【背景技術】
【０００２】
従来、軟質磁性体である鉄箔層を有し表面に筆記面を有する書板の筆記面交換用表面材が提案されている（特許文献１）。該筆記面交換用表面材は，筆記面と，該筆記面の下側に設けた厚さ５０〜１００μｍの鉄箔層と，該鉄箔層の下側に設けた施工時に接着剤による接着が可能な材質の可撓性基材層とから成る構造を持つことを特徴とする磁気性能を持った軽量かつシート状の書板の筆記面交換用表面材である。
【先行技術文献】
【特許文献】
【０００３】
【特許文献１】特開平７−１３２６９７号公報
【０００４】
しかしながら、特許文献１記載の筆記面交換用表面材の可撓性基材層は，該文献の明細書段落００１５に記載のように難燃紙等の可撓性に優れた基材で構成されているため，該筆記面交換用表面材の鉄箔層に局部的な変形応力が加わると，この応力を分散させることが難しく，容易に鉄箔層が局部的に折り曲げられて跡が残る場合があるという課題がある。
【発明の概要】
【発明が解決しようとする課題】
【０００５】
本発明が解決しようとする課題は、軟質磁性金属箔層である鉄箔層や鋼箔層に局部的な変形応力が加わっても，該応力を分散させて，軟質磁性金属箔層である鉄箔層や鋼箔層に局部的な折り曲げ跡が残ることがない軟質磁性体シートを提供することにある。
【課題を解決するための手段】
【０００６】
請求項１記載の発明は，軟質磁性金属箔層の上に表面層を設け，軟質磁性金属箔層の下に基布層を設けたことを特徴とする軟質磁性体シートを提供する。
【０００７】
請求項２記載の発明は，軟質磁性金属箔層は鋼箔層であることを特徴とする請求項１記載の軟質磁性体シートを提供する。
【０００８】
請求項３記載の発明は，基布層は，編み物地から成ることを特徴とする請求項１又は請求項２記載の軟質磁性体シートを提供する。
【０００９】
請求項４記載の発明は，基布層の下に粘着層を設けたことを特徴とする請求項１乃至請求項３のいずれかに記載の軟質磁性体シートを提供する。
【００１０】
請求項５記載の発明は，表面層は塗工紙，樹脂フィルムまたは壁用装飾紙のいずれかから成ることを特徴とする請求項1乃至請求項４のいずれかに記載の軟質磁性体シートを提供する。
【発明の効果】
【００１１】
本発明に係る軟質磁性体シートは，軟質磁性金属箔層である鋼箔層に局部的な変形応力が加わっても，基布層に弾力性があるため該応力が効果的に分散されて鋼箔層が局部的に折り曲げられることが無く，このため鋼箔層に折り曲げ跡が残ることがないという効果がある。また鋼箔層は軟質磁性体であるため，マグネット部材を磁着させることができる効果がある。
【００１２】
特に，請求項３に記載の軟質磁性体シートは，基布層が編み物地から成るため，基布層の柔軟性が高く，鋼箔層に局部的な変形応力が加わっても，より柔軟に該応力を分散させることができ，このため軟質磁性金属箔層である鋼箔層が局部的に折り曲げられることがなく，折り曲げ跡が残ることがないという効果がある。
【００１３】
また請求項４記載の軟質磁性体シートは，基布層の下に粘着層が設けられているため，壁等に該粘着層を介して軟質磁性体シートを貼着させることができ，あらためて接着剤を塗布する必要がなく，迅速に軟質磁性体シートを壁等に貼着することができるという効果がある。
【００１４】
また請求項５記載の軟質磁性体シートは，表面層は塗工紙，樹脂フィルムまたは壁用装飾紙のいずれかから成るため，建造物の内装用として使用できる効果がある。
【図面の簡単な説明】
【００１５】
【図１】本発明に係る軟質磁性体シートの断面状態図である。
【図２】本発明に係る請求項４記載の軟質磁性体シートの断面状態図である。
【発明を実施するための形態】
【００１６】
次に本発明に係る軟質磁性体シートを実施するための形態について説明する。
図１は本発明に係る軟質磁性体シート１の断面状態図であり，２は表面層である。該表面層２は塗工紙，樹脂フィルム，壁用装飾紙等いずれであってもよい。樹脂フィルムの場合は，水性マーカーで該表面層２に筆記をすることができる。
【００１７】
表面層２の下には鋼箔層３が設けられ，鋼箔層３の下には編み物地である基布層４が形成され，鋼箔層３の厚みは２０〜３００μｍが適している。２０μｍ未満ではマグネット部材の磁着力が不十分であり，３００μｍ超では鋼箔層３の可撓性が不足し，取り扱いが不便となる。本実施例では軟質磁性金属箔層には鉄箔を使用したが，マグネットが磁着するＳＵＳ４３０等の他の軟質磁性金属箔を使用してもよい。
【００１８】
基布層４は編み物地であることが望ましい。編み物地であることにより，一般的な紙等より柔軟性が高く，ニット服地と同様に局部的に皴や折り曲げ跡が残ることがなく，結果として鋼箔層３に局部的な折り曲げ応力が加わっても，該鋼箔層３と隣接し一体化している基布層４が，該応力を分散させ，鋼箔層３に折り曲げ跡が残ることがない。
【００１９】
また基布層４は０．２ｍｍ〜０．７ｍｍが効果的な上記応力分散の点で好ましく，０．２ｍｍ未満では応力分散が不十分となり，鋼箔層３に折り曲げ跡が残る場合がある。０．７ｍｍ超では重量が重くなり，壁等に貼着する際の施工性が低下する。
【００２０】
基布層４を両面メリヤス編み物地とした場合の１０ｃｍ当たりのループ数としては，９０〜１００が好ましく，９０未満では応力分散能力が低下する場合があるなど好ましくなく，１００超では柔軟性が低下する場合があるなど好ましくない。またこの際の編み物に使用する糸の材質はレーヨン／ポリエステル（混紡）が好ましく，該糸の太さとしては，２０〜４０番手が好ましい。２０番手未満では強度過多となり可撓性が低下する場合があるなど好ましくなく，４０番手番手超では強度不足となり応力分散能力が低下する場合があるなど好ましくない。
【００２１】
図２は本発明に係る請求項４記載の軟質磁性体シート１０の断面状態図である。１２は表面層であり，表面層１２の下には軟質磁性体金属箔層である鋼箔層１３が設けられ，該鋼箔層１３の下には編み物地である基布層１４が形成されている。基布層１４の下にはアクリル樹脂，ウレタン樹脂またはシリコーン樹脂から成る粘着層１５が設けられている。通常は粘着層１５を覆う剥離紙（図示せず）がさらに設けられ，壁等に粘着層１５を介して軟質磁性体シート１０を貼着させる直前に，該剥離紙を取り除く。
【００２２】
以下，実施例及び比較例にて本出願に係る軟質磁性体シートについて具体的に説明する。
【実施例】
【００２３】
表１に示す仕様にて実施例１乃至実施例５及び比較例１乃至比較例３の軟質磁性体シートを作製した。表面層に使用した塗工紙には市販アート紙  特菱アート片面（商品名，三菱製紙社製，厚さ０．１１ｍｍ），鋼箔には亜鉛メッキ鋼板（商品名，東洋鋼鈑社製），基布には，太さ３０番手のレーヨン／ポリエステル混紡の糸を両面メリヤス編みしたもので，１０ｃｍ当たりのループ数が，縦方向９０〜９５,横方向９５〜１００の編み物地（厚さ０．５ｍｍ）を用い，各層は市販の水性ビニルウレタン系接着剤スミカフレックス８０１ＨＱ（商品名，住友化学社製）にて接着させ，２３℃７日間養生後，以下に示す評価を行なった。比較例３の基布には, 太さ９０番手のレーヨン／ポリエステル混紡の糸を両面メリヤス編みしたもので，１０ｃｍ当たりのループ数が，縦方向２５０〜２６０,横方向２７０〜２８０の編み物地（厚さ０．１５ｍｍ）を用いた。
【００２４】
【表１】
2014129681.tif 000003
【００２５】
〔評価項目及び評価方法〕
【００２６】
〔馬蹄形跡の付き易さ〕
実施例１乃至実施例５及び比較例１乃至比較例３の軟質磁性体シートを，人差し指と中指の上に載せて，親指にて強く載荷するようにして曲げ応力を加える。その後，軟質磁性体シートに馬蹄形跡が残るものを×，馬蹄形跡が残らないものを○と評価した。
【００２７】
〔柔軟性〕
実施例１乃至実施例５及び比較例１乃至比較例３の軟質磁性体シートを，ロール状に巻き，容易に巻けるものを○，反発力があって巻きにくいものを×と評価した。
【００２８】
〔マグネット吸着性〕
実施例１乃至実施例５及び比較例１乃至比較例３の軟質磁性体シートを垂直状に保持し，多極着磁（極間３．０ｍｍ）を施した軟鉄との磁気吸着力９６ｇｆ／ｃｍ２の異方性マグネットシート（３ｃｍ×３ｃｍ）を非磁性体に積層してなる自重１５０ｇｆのマグネット部品を試験体表面に磁着させる。該マグネット部品が落下しないものを○と評価し，落下するものを×評価した。
【００２９】
〔総合評価〕
すべての評価項目が○評価のものを○とし，これ以外を×とした。
【００３０】
〔評価結果〕
評価結果を表２に示す。
表２に示すように，実施例１乃至実施例５は総合評価が○であったが，比較例は×であった。
【００３１】
【表２】
2014129681.tif 000004
【符号の説明】
【００３２】
１  軟質磁性体シート
２  表面層
３  鋼箔層
４  基布層
１０  軟質磁性体シート
１２  表面層
１３  鋼箔層
１４  基布層
１５  粘着層
【図１】
2014129681.tif 000005
【図２】
2014129681.tif 000006